(57)【要約】【課題】主波長の異なる４種類以上の蛍光体を使用する場合の配合調整を簡略化し、所望の発光特性を有し、高効率の発光装置を作業効率良く得る。【解決手段】本発明の発光装置の製造方法は、蛍光体層形成工程において、主波長が最短の蛍光体と最長の蛍光体を除く２種類以上の中間蛍光体を混合し、半値幅の広い発光ピークを有する蛍光体混合物を得る工程と、この蛍光体混合物に前記最短波長蛍光体と最長波長蛍光体をそれぞれ混合する工程とを備える。各中間蛍光体は、主波長が５４０〜６４０ｎｍの範囲で主波長の差が３０ｎｍ以上であり、これらの蛍光体の混合物は、ピーク波長の半値幅が１３０ｎｍ±１５ｎｍの発光スペクトルに近似した発光スペクトルを有する。【選択図】図６
2008235552.tif 000002
【特許請求の範囲】
【請求項１】
基材上に発光素子を搭載する工程と；
前記発光素子の上に、該発光素子から放射された光により励起されて、主波長がそれぞれ異なる可視光を発光する４種類以上の蛍光体を含む層を形成する工程であり、主波長が最短の蛍光体と最長の蛍光体を除く２種類以上の中間蛍光体を混合し、該中間蛍光体の主波長の範囲に半値幅の広い発光ピークを有する蛍光体混合物を得る工程と、得られた蛍光体混合物に、前記主波長が最短の蛍光体と最長の蛍光体をそれぞれ混合する工程とを有する蛍光体層形成工程と；
を具備することを特徴とする発光装置の製造方法。
【請求項２】
前記発光素子は青色光を放射する発光ダイオードチップを有し、かつ前記蛍光体は、前記発光ダイオードチップから放射された青色光により励起されて黄色光ないし橙色光を発光する黄色系蛍光体と、前記発光ダイオードチップから放射された青色光により励起されて赤色光を発光する赤色蛍光体を有することを特徴とする請求項１記載の発光装置の製造方法。
【請求項３】
基材と；
前記基材上に配置された発光素子と；
前記発光素子上に形成された、該発光素子から放射された光により励起されて主波長がそれぞれ異なる可視光を発光する４種類以上の蛍光体を含む層であり、主波長が最短の蛍光体と最長の蛍光体を除く２種類以上の中間蛍光体は、主波長が５４０〜６４０ｎｍで各主波長の差が３０ｎｍ以上であり、かつこれらの中間蛍光体の混合物は、発光ピークの半値幅が１３０ｎｍ±１５ｎｍである発光スペクトルに近似した発光スペクトルを有するものである蛍光体層と；
を具備することを特徴とする発光装置。
【請求項４】
基材と；
前記基材上に配置された発光素子と；
前記発光素子を覆うように該発光素子上に形成された蛍光体層と；
を備えた発光装置であり、請求項１または２記載の製造方法により製造されたことを特徴とする発光装置。
【発明の詳細な説明】
【技術分野】
【０００１】
本発明は、発光ダイオードランプなどの発光装置の製造方法、および発光装置に関する。
【背景技術】
【０００２】
発光ダイオード（ＬＥＤ：Light Emitting Diode）を用いたＬＥＤランプは、液晶ディスプレイ、携帯電話、情報端末などのバックライト、屋内外広告など、多方面への展開が飛躍的に進んでいる。さらに、ＬＥＤランプは、長寿命で信頼性が高く、低消費電力、耐衝撃性、高純度表示色、軽薄短小化の実現などの特徴を有することから、産業用途のみならず一般照明用途への適用も試みられている。このようなＬＥＤランプを種々の用途に適用する場合、白色発光を得ることが重要となる。
【０００３】
ＬＥＤランプで白色発光を実現する代表的な方式としては、（１）青、緑および赤の各色に発光する３つのＬＥＤチップを使用する方式、（２）青色発光のＬＥＤチップと黄色ないし橙色発光の蛍光体とを組合せる方式、（３）紫外線発光のＬＥＤチップと青色、緑色および赤色発光の三色混合蛍光体とを組合せる方式、の３つが挙げられる。これらのうち、一般的には（２）の方式が広く実用化されている。
【０００４】
上記した（２）の方式を適用したＬＥＤランプの構造としては、ＬＥＤチップを装備したカップ型のフレーム内に蛍光体を混合した透明樹脂を流し込み、これを固化させて蛍光体を含有する樹脂層を形成した構造が一般的である（例えば、特許文献１参照）。また、このような砲弾型やＳＭＤ（Surface Mounting Device）タイプのＬＥＤランプに加えて、高輝度化を目的に、基板（ボード）の上に複数のＬＥＤチップを搭載したチップオンボード（ＣＯＢ）タイプのものが開発され、注目されている。
【０００５】
一般照明用のＬＥＤランプに求められる特性としては、高い発光効率に加え、色の見え方の指標としての演色性がある。演色性は、自然光に近い光を基準光にして光源による色の見え方を評価したものであり、ＪＩＳに定められている試験色を、試料光源と基準光でそれぞれ照明したときの色ずれの大きさを数値化したものが演色評価数である。演色評価数には、平均演色評価数Ｒａと特殊演色評価数Ｒｉがあり、平均演色評価数Ｒａは、試験Ｎｏ．１〜８の演色評価数の平均値として表され、特殊演色評価数Ｒｉは、試験Ｎｏ．９〜１５の個々の特殊演色評価数として表される。演色評価指数Ｒａは、基準光源である白色光源による色彩を忠実に再現しているかを指数で表したもので、原則として１００に近いほど演色性が良い。この演色性においては、蛍光ランプなどにならい、平均演色評価数Ｒａが８０〜８５やＲａ９０以上などの種々のラインナップが求められている。
【０００６】
一般に、平均演色評価数Ｒａの高い、いわゆる高演色タイプのＬＥＤランプにおいては、黄色光ないし橙色光を発光する黄色系蛍光体に加えて、窒化物系や硫化物系などの赤色発光の蛍光体を配合することにより、演色性を向上させることが行われている。
【０００７】
しかしながら、赤色蛍光体が窒化物系などの場合には、ＬＥＤチップからの波長４６０ｎｍの青色発光だけでなく、黄色系蛍光体から発光される緑色光から黄色光間の光をも吸収して励起に使用するため、赤色蛍光体を使用するとＬＥＤランプの発光効率が大幅に下がるという問題があった。
【０００８】
そこで最近は、発光の主波長が５００ｎｍ前後の緑色蛍光体を併せて使用して、ＬＥＤチップからの青色発光と黄色系蛍光体からの発光との間の発光スペクトルの谷間を埋めることで、できるだけ太陽光のスペクトルに近づけ、Ｒａをさらに向上させる試みがなされている（例えば、特許文献２参照）。さらに、ＨＩＤランプ、電球、蛍光ランプなどとの対応で、光色すなわち色温度についても、６７００Ｋ、５０００Ｋ、４２００Ｋ、３０００Ｋ（２８５０Ｋ）までのラインナップが必要とされており、各色温度において所望の効率および平均演色評価数Ｒａが要求されている。したがって、照明用のＬＥＤランプにおいては、複数種類の蛍光体を混合する傾向はますます進行しており、蛍光体の種類の選択とそれらの配合量の調整が複雑化している。特に、主波長の異なる４種類以上の蛍光体を混合して使用する場合には、いわゆる色合わせと呼ばれる配合調整が極めて複雑化してしまうという問題があった。
【特許文献１】特開２００１−１４８５１６公報
【特許文献２】特開２００３−３２７５１８公報
【発明の開示】
【発明が解決しようとする課題】
【０００９】
本発明はこのような問題を解決するためになされたもので、主波長の異なる４種類以上の蛍光体を使用する場合の配合調整を簡略化し、所望の発光特性（色温度、平均演色評価数Ｒａなど）を有し、発光効率の高い発光装置を作業効率良く得ることが可能な製造方法を提供することを目的としている。
【課題を解決するための手段】
【００１０】
請求項１記載の発光装置の製造方法は、基材上に発光素子を搭載する工程と；前記発光素子の上に、該発光素子から放射された光により励起されて、主波長がそれぞれ異なる可視光を発光する４種類以上の蛍光体を含む層を形成する工程であり、主波長が最短の蛍光体と最長の蛍光体を除く２種類以上の中間蛍光体を混合し、該中間蛍光体の主波長の範囲に半値幅の広い発光ピークを有する蛍光体混合物を得る工程と、得られた蛍光体混合物に、前記主波長が最短の蛍光体と最長の蛍光体をそれぞれ混合する工程とを有する蛍光体層形成工程と；を具備することを特徴としている。
【００１１】
請求項２記載の発光装置の製造方法は、請求項1記載の発光装置の製造方法において、前記発光素子は青色光を放射する発光ダイオードチップを有し、かつ前記蛍光体は、前記発光ダイオードチップから放射された青色光により励起されて黄色光ないし橙色光を発光する黄色系蛍光体と、前記発光ダイオードチップから放射された青色光により励起されて赤色光を発光する赤色蛍光体を有することを特徴としている。
【００１２】
請求項３記載の発光装置は、基材と；前記基材上に配置された発光素子と；前記発光素子上に形成された、該発光素子から放射された光により励起されて主波長がそれぞれ異なる可視光を発光する４種類以上の蛍光体を含む層であり、主波長が最短の蛍光体と最長の蛍光体を除く２種類以上の中間蛍光体は、主波長が５４０〜６４０ｎｍで各主波長の差が３０ｎｍ以上であり、かつこれらの中間蛍光体の混合物は、発光ピークの半値幅が１３０ｎｍ±１５ｎｍである発光スペクトルに近似した発光スペクトルを有するものである蛍光体層と；を具備することを特徴としている。
【００１３】
請求項４記載の発光装置は、基材と；前記基材上に配置された発光素子と；前記発光素子を覆うように該発光素子上に形成された蛍光体層と；を備えた発光装置であり、請求項１または２記載の製造方法により製造されたことを特徴としている。
【００１４】
上記した請求項１乃至４記載の発明において、用語の定義および技術的意味は、特に指定しない限り以下の通りである。
【００１５】
基材は、例えば回路パターンやリード端子のような配線部を有する基板を有しており、この基板上に発光素子が搭載される。また、基板上に外部に開口した凹部を有するフレームを配置し、このフレームと基板とにより基材を構成してもよく、さらにフレームを使用せずに直接基板上に凹部を形成して基材としてもよい。このように基材が凹部を有する場合は、凹部内に発光素子が配置される。
【００１６】
発光素子は、放射した光により蛍光体を励起して可視光を発光させるものである。本発明に用いられる発光素子としては、例えば、青色発光タイプのＬＥＤチップや紫外発光タイプのＬＥＤチップなどが挙げられる。ただし、これらに限定されるものではなく、蛍光体を励起して可視光を発光させることが可能な発光素子であれば、発光装置の用途や目的とする発光色などに応じて、種々の発光素子を使用することができる。
【００１７】
蛍光体は、このような発光素子から放射された光（例えば青色光）により励起されて可視光を発光し、この可視光と発光素子から放射される青色光との混色によって、発光装置として所望の発光色を得るものである。
【００１８】
本発明において蛍光体としては、発光の主波長が異なる４種類以上の蛍光体が使用される。なお、蛍光体の種類については、蛍光体を構成する元素の種類や組合せが同じものは、組成が同一でなくても蛍光体の種類が同じものとする。
【００１９】
蛍光体を含む蛍光体層は、蛍光体をシリコーン樹脂やエポキシ樹脂のような透明樹脂に加えて混合・分散させた層として形成される。発光素子の外側を覆うように形成することができるが、発光素子を直接覆うようにして透明樹脂層を形成し、その上に蛍光体を含む層を設けることも可能である。
【００２０】
本発明では、４種類以上の蛍光体を含む蛍光体層を形成する工程において、まず、主波長が最も短い蛍光体（以下、最短波長蛍光体と示す。）と主波長が最も長い蛍光体（以下、最長波長蛍光体と示す。）を除いた蛍光体、すなわち主波長が中間範囲にある２種類以上の蛍光体（以下、中間蛍光体と示す。）を混合し、中間蛍光体の主波長が存在する波長範囲に、半値幅がより広い発光ピークを有する蛍光体混合物を得る。なお、半値幅は、蛍光体の発光ピークにおける強度（ピーク強度）の１／２の強度におけるスペクトルの広がり幅（波長）をいう。２種類以上の中間蛍光体の配合比率を調整することにより、蛍光体混合物の発光ピークの半値幅が、混合する前の各中間蛍光体の発光ピークの半値幅より広くなるようにする。
【００２１】
より具体的には、中間蛍光体として、主波長が５４０〜６４０ｎｍの範囲にあり、かつ各主波長の差が３０ｎｍ以上となる２種類の蛍光体を選択することが好ましく、これらの中間蛍光体の配合比率を調整することにより、蛍光体混合物が、半値幅が１３０ｎｍ±１５ｎｍである発光ピークを有するスペクトルに近似した発光スペクトルを有するようにすることが望ましい。このように構成することで、所望の色温度および平均演色評価数Ｒａを得るための色合せ（配合調整）が簡略化されるうえに、発光効率の高い発光装置を得ることができる。
【００２２】
本発明においては、こうして蛍光体混合物を得た後、得られた中間蛍光体の混合物に、前記した最短波長蛍光体と最長波長蛍光体を混合することで、蛍光体層を形成するための最終的な蛍光体混合物を得ることができる。
【発明の効果】
【００２３】
請求項１および２記載の発光装置の製造方法によれば、主波長の異なる４種類以上の蛍光体を混合して蛍光体層を形成する工程において、最短波長蛍光体と最長波長蛍光体を除く２種類以上の中間蛍光体を先に混合し、より半値幅の広い発光ピークを有する蛍光体混合物を調製した後、この蛍光体混合物に最短波長蛍光体と最長波長蛍光体を混合するように構成することで、あたかも、前記蛍光体混合物と同等の発光スペクトルを有する１種類の蛍光体と、前記最短波長蛍光体および最長波長蛍光体の計３種類の蛍光体を混合する場合と同様に、配合調整を行うことができる。したがって、蛍光体の配合調整作業を簡略化することができ、作業効率が向上される。
【００２４】
また、半値幅の狭い数種類の蛍光体を組合せる場合、発光効率および平均演色評価数Ｒａを上げる観点から配合調整が難しいが、その場合も、主波長が中間範囲にある２種類以上の蛍光体（中間蛍光体）を混合しておくことで、あたかも半値幅の広い１種類の蛍光体を使用する場合と同様に配合調整を行うことができる。このように、４種類の蛍光体それぞれを個別に配合調整しながら色温度や平均演色評価数Ｒａを制御したのでは、複雑になりすぎる配合調整プロセスを、簡略化することができる。
【００２５】
請求項３記載の発光装置によれば、所望の色温度および平均演色評価数Ｒａを得るための配合調整が簡略化されるうえに、照明用途として好適する発光効率の高い発光装置を得ることができる。
【００２６】
請求項４記載の発光装置によれば、照明用途向けの多種のラインナップ（例えば、色温度のラインナップ）に対応し、平均演色評価数Ｒａが高くかつ効率の高いＬＥＤランプを作業効率よく得ることができる。
【００２７】
したがって、本発明によれば、従来に比べて配合調整作業が簡略化され、平均演色評価数Ｒａが高く高効率の発光装置を簡単に得ることができる。
【発明を実施するための最良の形態】
【００２８】
以下、本発明を実施するための形態について、図面を参照して説明する。なお、以下に参照する複数の図面において、同一または相当部分には同一符号を付している。
【００２９】
図１は、本発明により製造される発光装置の一例としてのＬＥＤランプの構成を示す断面図、図２は、図１に示すＬＥＤランプを例えば一平面上に３行３列のマトリックス状に複数配置したＬＥＤモジュール２１の一例を示す平面図、図３は、図２のIII−III 線断面図である。
【００３０】
図１乃至図３に示すＬＥＤランプ１は、発光素子としてＬＥＤチップ２を有している。ＬＥＤチップ２としては、例えば青色発光タイプのＬＥＤチップが用いられている。このＬＥＤチップ２は、基板３上に電気絶縁層４を介して設けられた回路パターン５上に搭載されている。
【００３１】
基板３は、放熱性と剛性を有するアルミニウム（Ａｌ）、ニッケル（Ｎｉ）、ガラスエポキシ等の平板からなる。また、回路パターン５は、銅（Ｃｕ）とニッケル（Ｎｉ）の合金、金（Ａｕ）等により構成され、陽極側と陰極側の回路パターン５を有している。ＬＥＤチップ２は、底面電極が回路パターン５の一方、例えば陽極側の回路パターン５上に載置されて電気的に接続され、上面電極が回路パターン５の他方、例えば陰極側の回路パターン５にボンディングワイヤ６により電気的に接続されている。
【００３２】
基板３上には、上方に向けて徐々に拡径する円錐台状の凹部７を形成するフレーム８が設けられており、ＬＥＤチップ２はこの凹部７内に配置されている。フレーム８は、例えばポリブチレンテレフタレート（ＰＢＴ）、ポリフタルアミド（ＰＰＡ）、ポリカーボネート（ＰＣ）等により形成されており、凹部７は、例えば深さが０．５〜１．０ｍｍの円錐台状に形成されている。
【００３３】
ＬＥＤチップ２が配置された凹部７内には、透明な熱硬化性樹脂を主体とし、主波長の異なる４種類以上の蛍光体を含有する蛍光体含有樹脂層９が設けられており、ＬＥＤチップ２は蛍光体含有樹脂層９により凹部７内に封止されている。蛍光体含有樹脂層９は、透明な液状の熱硬化性樹脂に４種類以上の蛍光体を混合・分散させた蛍光体含有樹脂を、ディスペンサなどの注入装置を用いてＬＥＤチップ２が配置された凹部７内に注入し、加熱硬化させることにより形成されている。透明な液状の熱硬化性樹脂としては、シリコーン樹脂、エポキシ樹脂等が挙げられる。液状のシリコーン樹脂の使用が好ましく、注入の容易さの観点から、２５℃における粘度が１〜７０Ｐａ・ｓのシリコーン樹脂の使用が特に好ましい。
【００３４】
このような液状の熱硬化性樹脂への蛍光体の混合においては、まず主波長が最短のものと最長のものを除き、中間範囲の主波長を有する２種類以上の蛍光体を先に混合して、より半値幅の広い発光ピークを有する蛍光体混合物を得る。次いで、この蛍光体混合物に、主波長が最短の蛍光体と最長の蛍光体をさらに混合する方法が採られている。前記４種類以上の蛍光体が混合・分散された蛍光体含有樹脂の注入量は、ほぼ５〜１０ｍｇである。なお、図面では、蛍光体含有樹脂層９の上面が凹部７の上端とほぼ面一に形成されているが、特にこれに限定されるものではない。
【００３５】
液状の熱硬化性樹脂に含有させる４種類以上の蛍光体は、特に限定されるものではなく、目的とするＬＥＤランプ１の発光色などに応じて適宜選択することができるが、主波長が最短のものと最長のものを除く中間の主波長を有する２種類以上の蛍光体（中間蛍光体）は、いずれも主波長が５４０〜６４０ｎｍの範囲にあり、かつ主波長の差が３０ｎｍ以上となる２種類以上の蛍光体を含むことが望ましい。
【００３６】
そして、これら２種類以上の中間蛍光体の配合比率は、蛍光体混合物の発光ピークが、中間蛍光体の主波長の中間に存在し、かつその半値幅が中間蛍光体の発光ピークの半値幅より広くなるように調整される。より具体的には、中間蛍光体として、主波長が５４０〜６４０ｎｍの範囲にありかつ主波長の差が３０ｎｍ以上である２種類の蛍光体を選択した場合、蛍光体混合物の発光スペクトルが、半値幅が１３０ｎｍ±１５ｎｍの発光スペクトルに近似するように、２種類の中間蛍光体の配合比率を調整することが望ましい。このように構成することで、所望の色温度および平均演色評価数Ｒａを得るための色合せ（配合調整）が簡略化されるうえに、発光効率の高い発光装置を得ることができる。
【００３７】
中間蛍光体としては、例えば、青色発光タイプのＬＥＤチップ２から発光される青色光により励起されて黄色光から橙色光間の光を発光する黄色系蛍光体が用いられる。そして、主波長が最も短い最短波長蛍光体としては、主波長が５００〜５３５ｎｍの緑色あるいは黄緑色蛍光体が、主波長が最も長い最長波長蛍光体としては、主波長が６３０〜６５０ｎｍの赤色蛍光体がそれぞれ使用される。すなわち、蛍光体としては、緑色あるいは黄緑色蛍光体と前記２種類以上の黄色系蛍光体、および赤色蛍光体の合計４種類以上を併用することが望ましい。
【００３８】
ここで、青色光により励起されて黄色光から橙色光間の光を発光する黄色系蛍光体としては、例えばＲＥ３（Ａｌ，Ｇａ）５Ｏ１２：Ｃｅ蛍光体（ＲＥはＹ、ＧｄおよびＬａから選ばれる少なくとも１種を示す。以下同じ。）等のＹＡＧ系蛍光体、ＡＥ２ＳｉＯ４：Ｅｕ蛍光体（ＡＥは、Ｓｒ、Ｂａ、Ｃａなどのアルカリ土類元素を示す。以下同じ。）やＳｒ３ＳｉＯ５：Ｅｕ２＋蛍光体等のケイ酸塩（シリケート）蛍光体、サイアロン系蛍光体（例えば、ＣａｘＳｉｙＡｌｚＯＮ：Ｅｕ２＋）、およびＣａ３Ｓｃ２Ｏ４：Ｃｅ蛍光体等があり、これらの中から選択される。
【００３９】
緑色あるいは黄緑色蛍光体としては、例えばＲＥ３（Ａｌ，Ｇａ）５Ｏ１２：Ｃｅ蛍光体等のＹＡＧ系蛍光体、ＡＥ２ＳｉＯ４：Ｅｕ蛍光体やＣａ３Ｓｃ２Ｓｉ３Ｏ１２：Ｃｅ蛍光体等のケイ酸塩蛍光体、サイアロン系蛍光体（例えば、ＣａｘＳｉｙＡｌｚＯＮ：Ｅｕ２＋）、およびＣａ３Ｓｃ２Ｏ４：Ｃｅ蛍光体等があり、これらの中から選択される。
【００４０】
赤色蛍光体としては、Ｌａ２Ｏ２Ｓ：Ｅｕ蛍光体のような酸硫化物蛍光体、窒化物系蛍光体（例えば、ＡＥ２Ｓｉ５Ｎ８：Ｅｕ２＋やＣａＡｌＳｉＮ３：Ｅｕ２＋）等が用いられるが、特に限定されるものではない。
【００４１】
このように構成されるＬＥＤランプ１では、印加された電気エネルギーがＬＥＤチップ２で主波長が４２０〜４８０ｎｍ（例えば４６０ｎｍ）の青色光に変換されて放射され、放射された青色光は、蛍光体含有樹脂層９中に含有された４種類以上の蛍光体で、より長波長の光に変換される。そして、ＬＥＤチップ２から放射される青色光とこれらの蛍光体の発光色とに基づく色である白色光がＬＥＤランプ１から放出される。そして、このＬＥＤランプ１においては、蛍光体の配合調整が簡略化されており、Ｒａおよび発光効率の向上を効率よく達成することができる。
【００４２】
次に、本発明の発光装置の製造方法の一実施形態として、図１乃至図３に示したＬＥＤランプ１の製造方法について説明する。
【００４３】
この実施形態においては、まず、常法により、基板３上に電気絶縁層４を介して回路パターン５を設け、この回路パターン５上にＬＥＤチップ２を搭載して、その底面電極を回路パターン５の一方、例えば陽極側回路パターン５に電気的に接続する一方、上面電極を回路パターン５の他方、例えば陰極側回路パターン５にボンディングワイヤ６により電気的に接続する。それとともに、基板３上に凹部７を形成するフレーム８を設けて、その凹部７内部にＬＥＤチップ２を収容させる。
【００４４】
次いで、液状の透明な熱硬化性樹脂に、以下に示す手順で４種類以上の蛍光体を混合・分散し、蛍光体含有樹脂を調製する。すなわち、まず、４種類以上の蛍光体のうちで、最短波長蛍光体と最長波長蛍光体を除く中間の主波長を有する２種類以上の蛍光体（中間蛍光体）を、液状の熱硬化性樹脂に混合・分散し、中間蛍光体の主波長の中間に、各中間蛍光体の半値幅より広い半値幅の発光ピークを有する蛍光体混合物を得る。次いで、得られた蛍光体混合物に、最短波長蛍光体と最長波長蛍光体をそれぞれ混合し、分散させる。ここで、最短波長蛍光体と最長波長蛍光体の混合順は、どちらを先にしてもよく、またこれらの蛍光体を同時に蛍光体混合物に混合してもよい。
【００４５】
こうして調製された蛍光体含有樹脂を、ＬＥＤチップ２を収容した凹部７内にディスペンサなどの注入装置を用いて注入した後、熱硬化性樹脂を加熱硬化させる。
【００４６】
このように構成されるＬＥＤランプ１の製造方法においては、蛍光体の配合調整が簡略化されているので、所望の色温度において高Ｒａで発光効率の高いＬＥＤランプ１を作業効率良く得ることができる。
【００４７】
なお、上記実施形態では、ＬＥＤランプ１をマトリックス状に複数個配置したＬＥＤジュール２１について説明したが、本発明はこれに限定されるものではなく、例えば複数個のＬＥＤランプ１を１列状に配置して形成してもよく、さらにＬＥＤランプ１は単数でもよい。
【００４８】
図４および図５は、本発明により製造される発光装置のさらに別の例であるＬＥＤパッケージを形成する発光装置を示している。図４は、この発光装置の平面図であり、図５は、図４に示す発光装置をＦ−Ｆ線に沿って切断した縦断面図である。なお、図４および図５おいて、第１の実施形態に係る発光装置の構成と同一の構成部分には、同一の符号を付して、その説明を簡略化または省略する。
【００４９】
図４および図５に示す発光装置（ＬＥＤランプ）１は、パッケージ基板例えば装置基板３と、反射層３１と、回路パターン５と、複数好ましくは多数の半導体発光素子例えばＬＥＤチップ２と、接着層３２と、リフレクタ３４と、蛍光体含有樹脂層９と、光拡散部材３３とを備えて形成されている。蛍光体含有樹脂層９は封止部材としても機能する。
【００５０】
装置基板３は、金属または絶縁材、例えば合成樹脂製の平板からなり、発光装置１に必要とされる発光面積を得るために、所定形状例えば長方形状をなしている。装置基板３を合成樹脂製とする場合、例えば、ガラス粉末入りのエポキシ樹脂などで形成することができる。装置基板３を金属製とする場合は、この装置基板３の裏面からの放熱性が向上し、装置基板３の各部温度を均一にすることができ、同じ波長域の光を発する半導体発光素子２の発光色のばらつきを抑制することができる。なお、このような作用効果を奏する金属材料としては、１０Ｗ／ｍ・Ｋ以上の熱伝導性に優れた材料、具体的にはアルミニウムまたはその合金を例示することができる。
【００５１】
反射層３１は、所定数の半導体発光素子２を配設し得る大きさであって、例えば、装置基板３の表面全体に被着されている。反射層３１は、４００〜７４０ｎｍの波長領域で８５％以上の反射率を有する白色の絶縁材料により構成することができる。このような白色絶縁材料としては、接着シートからなるプリプレグ（pre-preg）を使用することができる。このようなプリプレグは、例えば、酸化アルミニウムなどの白色粉末が混入された熱硬化性樹脂をシート基材に含浸させて形成することができる。反射層３１はそれ自体の接着性により、装置基板３の表面となる一面に接着される。
【００５２】
回路パターン５は、各半導体発光素子２への通電要素として、反射層３１の装置基板３が接着された面とは反対側の面に接着されている。この回路パターン５は、例えば各半導体発光素子２を直列に接続するために、装置基板３および反射層３１の長手方向に所定間隔ごとに点在して２列に形成されている。一方の回路パターン５の列の一端側に位置する端側回路パターン５ａには、給電パターン部５ｃが一体に連続して形成され、同様に他方の回路パターン５の列の一端側に位置する端側回路パターン５ａには、給電パターン部５ｄが一体に連続して形成されている。
【００５３】
給電パターン部５ｃ，５ｄは反射層３１の長手方向一端部に並べて設けられ、互いに離間して反射層３１により絶縁されている。これらの給電パターン部５ｃ，５ｄのそれぞれに、電源に至る図示しない電線が個別に半田付けなどで接続されるようになっている。
【００５４】
回路パターン５は以下に説明する手順で形成される。まず、未硬化の前記熱硬化性樹脂が含浸されたプリプレグからなる反射層３１を装置基板３上に貼付けた後、反射層３１上にこれと同じ大きさの銅箔を貼付ける。次に、こうして得た積層体を加熱するとともに加圧して、熱硬化性樹脂を硬化させることによって、装置基板３と銅箔を反射層３１に圧着し接着を完了させる。次いで、銅箔上にレジスト層を設けて、銅箔をエッチング処理した後に、残ったレジスト層を除去することによって、回路パターン５を形成する。銅箔からなる回路パターン５の厚みは例えば３５μｍである。
【００５５】
各半導体発光素子２は、例えば窒化物半導体を用いてなるダブルワイヤ型のＬＥＤチップからなり、透光性を有する素子基板２ｂ一面に半導体発光層２aを積層して形成されている。素子基板２ｂは、例えばサファイア基板で作られている。この素子基板２ｂの厚みは、回路パターン５より厚く、例えば９０μｍとする。
【００５６】
半導体発光層２ａは、素子基板２ｂの主面上に、バッファ層、ｎ型半導体層、発光層、ｐ型クラッド層、ｐ型半導体層を順次積層して形成されている。発光層は、バリア層とウェル層を交互に積層した量子井戸構造をなしている。ｎ型半導体層にはｎ側電極が設けられ、ｐ型半導体層上にはｐ側電極が設けられている。この半導体発光層２ａは、反射膜を有しておらず、厚み方向の双方に光を放射できる。
【００５７】
各半導体発光素子２は、装置基板３の長手方向に隣接した回路パターン５間にそれぞれ配置され、白色の反射層３１の同一面上に接着層３２により接着されている。具体的には、半導体発光層２ａが積層された素子基板２ｂの一面と平行な他面が、接着層３２により反射層３１に接着されている。この接着により、回路パターン５および半導体発光素子２は反射層３１の同一面上で直線状に並べられるので、この並び方向に位置した半導体発光素子２の側面と回路パターン５とは、近接して対向するように設けられている。
【００５８】
接着層３２の厚みは、例えば５μｍ以下とすることができる。接着層３２には、例えば５μｍ以下の厚みで光透過率が７０％以上の透光性を有した接着剤、例えばシリコーン樹脂系の接着剤を好適に使用できる。
【００５９】
各半導体発光素子２の電極と半導体発光素子２の両側に近接配置された回路パターン５とは、ボンディングワイヤ６で接続されている。さらに、前記２列の回路パターン５列の他端側に位置された端側回路パターン５ｂ同士も、ボンディングワイヤ６で接続されている。したがって、この実施形態の場合、各半導体発光素子２は直列に接続されている。
【００６０】
以上の装置基板３、反射層３１、回路パターン５、各半導体発光素子２、接着層３２、およびボンディングワイヤ６により、発光装置１の面発光源が形成されている。
【００６１】
リフレクタ３４は、一個一個または数個の半導体発光素子２ごとに個別に設けられるものではなく、反射層３１上の全ての半導体発光素子２を包囲する単一のものであり、例えば図６に示すように、長方形の枠で形成されており、半導体発光素子２は前記枠で形成された凹部７内に配置されている。リフレクタ３４は反射層３１に接着止めされていて、その内部に複数の半導体発光素子２および回路パターン５が収められているとともに、前記一対の給電パターン部５ｃ、５ｄはリフレクタ３４の外部に位置されている。
【００６２】
リフレクタ３４は、例えば合成樹脂で成形することができ、その内周面は反射面となっている。リフレクタ３４の反射面は、ＡｌやＮｉなどの反射率の高い金属材料を蒸着またはメッキして形成することができる他、可視光の反射率の高い白色塗料を塗布して形成することができる。あるいは、リフレクタ３４の成形材料中に白色粉末を混入して、リフレクタ３４自体を可視光の反射率が高い白色にすることもできる。前記白色粉末としては、酸化アルミニウム、酸化チタン、酸化マグネシウム、硫酸バリウムなどの白色フイラーを用いることができる。なお、リフレクタ３４の反射面は、発光装置１の照射方向に次第に開くように形成することが望ましい。
【００６３】
蛍光体含有樹脂層９は、第１の実施形態と同様に、液状の熱硬化性樹脂に４種類以上の蛍光体を前記した手順で混合・分散した蛍光体含有樹脂を、ディスペンサなどの注入装置を用いて、反射層３１表面および一直線上に配列された各半導体発光素子２およびボンディングワイヤ６などを満遍なく埋めるようにして充填し、次いで熱硬化性樹脂を硬化させることにより形成されている。
【００６４】
このように構成される実施形態においても、蛍光体の配合調整が簡略化されているので、所望の色温度において高Ｒａで発光効率の高いＬＥＤランプ１を作業効率良く得ることができる。
【００６５】
次に、本発明の具体的実施例およびその評価結果について記載する。
【００６６】
実施例１
主波長が５４０〜６４０ｎｍの範囲にありかつ主波長の差が３０ｎｍ以上である２種類の蛍光体を混合することで、前記波長範囲に半値幅がより広い発光ピークを有する蛍光体（ＹＡＧ系蛍光体）と同等な発光特性が得られることを検証した。なお、以下の記載において、蛍光体の配合割合は、いずれも樹脂に対する配合割合を示す。
【００６７】
すなわち、主波長５６５ｎｍで半値幅が１００ｎｍのシリケート系黄色蛍光体と、主波長６１５ｎｍで半値幅が１１５ｎｍのシリケート系橙色蛍光体を、それぞれ７重量％および３重量％の配合割合でシリコーン樹脂中に混合し、分散させた。こうして得られた２種類の蛍光体を含有するシリコーン樹脂を、波長４６０ｎｍの青色光を発光するＬＥＤチップが配置された深さ１．０ｍｍ、開口径３ｍｍのカップ（凹部）内に、ディスペンサで充填した後、シリコーン樹脂を硬化させ、図１に示す構成を有するＬＥＤランプを作製した。
【００６８】
比較例１は、蛍光体として、主波長５７０ｎｍで半値幅が１３０ｎｍのＹＡＧ系黄色蛍光体１種類を使用し、これを６重量％の配合割合でシリコーン樹脂中に混合・分散させ、実施例１と同様にしてＬＥＤランプを作製した。
【００６９】
次に、実施例１および比較例１で得られたＬＥＤランプをそれぞれ発光させ、瞬間分光光計ＭＣＰＤ−７０００（大塚電子（株）社製）で発光スペクトルを測定した。得られた発光スペクトルを、前記シリケート系黄色蛍光体（主波長５６５ｎｍ、半値幅１００ｎｍ）を７重量％の配合割合で混合・分散させた蛍光体含有樹脂層を有するＬＥＤランプの発光スペクトル、および前記シリケート系橙色蛍光体（主波長６１５ｎｍ、半値幅１１５ｎｍ）を３重量％の配合割合で混合・分散させた蛍光体含有樹脂層を有するＬＥＤランプの発光スペクトルとともに、図６に示す。
【００７０】
また、実施例１および比較例１で得られたＬＥＤランプの発光スペクトルから、色温度と平均演色評価数Ｒａをそれぞれ算出した。さらに、ゴニオ法を用いて発光効率を測定した。これらの測定結果を表１に示す。なお、発光効率は、比較例１のＬＥＤランプの効率を１００％としたときの相対値である。
【表１】
2008235552.tif 000003
【００７１】
表１から明らかなように、実施例１で得られたＬＥＤランプは、比較例１のＬＥＤランプと同じ色温度においてほぼ同じＲａ値を有しており、かつ同等の高い発光効率を示すことが確かめられた。
【００７２】
実施例２
主波長５６５ｎｍ（半値幅１００ｎｍ）のシリケート系黄色蛍光体と主波長６１５ｎｍ（半値幅１１５ｎｍ）のシリケート系橙色蛍光体の２種類の蛍光体を、実施例１と同じ配合割合でシリコーン樹脂中に混合・分散させた後、この２種類の蛍光体を含有するシリコーン樹脂に、主波長５３５ｎｍ（半値幅８５ｎｍ）のシリケート系黄緑色蛍光体と、主波長６５０ｎｍ（半値幅９０ｎｍ）の窒化物系赤色蛍光体を、それぞれ４．８重量％および１重量％の配合割合で混合・分散させた。次いで、こうして得られた４種類の蛍光体を含有するシリコーン樹脂を、波長４６０ｎｍの青色光を発光するＬＥＤチップが配置された深さ１．０ｍｍ、開口径３ｍｍのカップ（凹部）内にディスペンサで充填した後、シリコーン樹脂を硬化させ、図１に示す構成を有するＬＥＤランプを作製した。
【００７３】
比較例２は、蛍光体として、主波長５３５ｎｍ（半値幅８５ｎｍ）のシリケート系黄緑色蛍光体と主波長５７０ｎｍ（半値幅１３０ｎｍ）のＹＡＧ系黄色蛍光体、および主波長６５０ｎｍ（半値幅９０ｎｍ）の窒化物系赤色蛍光体の計３種類を使用し、各蛍光体をそれぞれ４．５重量％、４重量％および０．８重量％の配合割合でシリコーン樹脂中に混合・分散させ、実施例２と同様にしてＬＥＤランプ１を作製した。
【００７４】
次に、実施例２および比較例２で得られたＬＥＤランプをそれぞれ発光させ、発光スペクトルを測定した。そして、得られた発光スペクトルから、色温度と平均演色評価数Ｒａをそれぞれ算出した。さらに、ゴニオ法を用いて発光効率を測定した。これらの測定結果を表２に示す。なお、発光効率は、比較例１のＬＥＤランプの効率を１００％としたときの相対値である。
【表２】
2008235552.tif 000004
【００７５】
表２から明らかなように、実施例１で調製された２種類の蛍光体混合物を含有する樹脂に、さらに主波長が最短の蛍光体である黄緑色蛍光体と主波長が最長の蛍光体である赤色蛍光体の計４種類の蛍光体を混合した蛍光体層を有する実施例２のＬＥＤランプは、より半値幅の広いＹＡＧ系黄色蛍光体を含有する樹脂に、前記黄緑色蛍光体と赤色蛍光体の計３種類の蛍光体を混合した蛍光体層を有する比較例２のＬＥＤランプと比べて、同じ色温度においてほぼ同じＲａ値を有している。また、同等の高い発光効率が得られている。さらに、この実施例２で得られたＬＥＤランプは、実施例１および比較例１のＬＥＤランプに比べて、高演色性の発光が得られ、平均演色評価数Ｒａが向上しているうえに、発光効率も高くなっている。
【図面の簡単な説明】
【００７６】
【図１】本発明により製造される発光装置の一例のＬＥＤランプを示す断面図である。
【図２】図１に示すＬＥＤランプを複数配置したＬＥＤモジュールの一例を示す平面図である。
【図３】図２のIII−III線断面図である。
【図４】本発明により製造される発光装置の他の例のＬＥＤランプを示す断面図である。
【図５】図４のＦ−Ｆ線断面図である。
【図６】本発明の実施例１および比較例１で得られたＬＥＤランプの発光スペクトルを示すグラフである。
【符号の説明】
【００７７】
１…ＬＥＤランプ、２…ＬＥＤチップ、３…基板、４…電気絶縁層、５…回路パターン、６…ボンディングワイヤ、７…凹部、８…フレーム、９…蛍光体含有樹脂層。
【図１】
2008235552.tif 000005
【図２】
2008235552.tif 000006
【図３】
2008235552.tif 000007
【図４】
2008235552.tif 000008
【図５】
2008235552.tif 000009
【図６】
2008235552.tif 000010